(57)【特許請求の範囲】
【請求項１】
表面、裏面、及びそれらをつなぐ中間層を有するダブルラッセル地において、該中間層の少なくとも一部に十字断面を有するモノフィラメントが用いられることを特徴とするダブルラッセル地。
【請求項２】
前記十字断面を有するモノフィラメントがポリエステル繊維及び／またはポリアミド繊維からなることを特徴とする、請求項１に記載のダブルラッセル地。
【請求項３】
前記十字断面を有するモノフィラメントが１０〜６０ｄＴｅｘの繊度であることを特徴とする、請求項１または２に記載のダブルラッセル地。
【請求項４】
前記ダブルラッセル地において、前記十字断面を有するモノフィラメントが中間層全体に対して５０ｗｔ％以上用いられることを特徴とする、請求項１〜３のいずれか１項に記載のダブルラッセル地。
【請求項５】
厚みが１．３〜３ｍｍであることを特徴とする、請求項１〜４のいずれか１項に記載のダブルラッセル地。
【請求項６】
前記ダブルラッセル地において、用いられるすべての糸がポリエステル繊維からなることを特徴とする、請求項１〜５のいずれか１項に記載のダブルラッセル地。
【請求項７】
請求項１〜６のいずれか１項に記載のダブルラッセル地を用いたシューズ用アッパー材。
【発明の詳細な説明】
【技術分野】
【０００１】
本発明は、中間層に十字断面糸を使用することを特徴とするダブルラッセル地、及びこれを用いたシューズ用アッパー材に関する。
【背景技術】
【０００２】
ダブルラッセル地は表面、裏面、そして表面と裏面とをつなぐ中間層の３層構造を持ち、生地自体にクッション性があることで、それを活かしてベッドマット、椅子地、シューズ等に広く用いられている。例えば、特許文献１にはダブルラッセル地を用いたシューズが開示されている。
【０００３】
しかしながら、クッション性を大きくしようとすれば、中間層に使用する糸の単糸繊度を大きく、また密度を大きくすればよいが、裏面から表面、表面から裏面への液体の移動が阻害されたり、コストが大きくなったり、重くなったりするという課題がある。一方で、裏面から表面、表面から裏面への液体の移動の向上を意図する場合、中間層に使用する糸の単糸繊度を小さく、また密度を大きくすればよいが、クッション性が損なわれたり、コストが大きくなったり、重くなったりするという課題がある。
【先行技術文献】
【特許文献】
【０００４】
【特許文献１】特開２００４−２３０１５１号公報
【発明の概要】
【発明が解決しようとする課題】
【０００５】
本発明の目的は、表面から裏面、裏面から表面への液体の大きな移動性を有しつつ、かつ、優れたクッション性を兼ね備える軽量なダブルラッセル地、及びこれを用いたシューズ用アッパー材を提供することである。
【課題を解決するための手段】
【０００６】
本発明の第一の構成は、表面、裏面、及びそれらをつなぐ中間層を有するダブルラッセル地において、該中間層の少なくとも一部に十字断面を有するモノフィラメントが用いられることを特徴とするダブルラッセル地である。
【０００７】
本発明のダブルラッセル地は、前記十字断面を有するモノフィラメントがポリエステル繊維及び／またはポリアミド繊維からなることを特徴とすることが好ましい。
【０００８】
また、本発明のダブルラッセル地は、前記十字断面を有するモノフィラメントが１０〜６０ｄＴｅｘの繊度であることを特徴とすることが好ましい。
【０００９】
前記ダブルラッセル地において、前記十字断面を有するモノフィラメントが中間層全体に対して５０ｗｔ％以上用いられることを特徴とすることが好ましい。
【００１０】
また、前記ダブルラッセル地は、厚みが１．３〜３ｍｍであることを特徴とすることが好ましい。
【００１１】
さらに、前記ダブルラッセル地において、用いられるすべての糸がポリエステル繊維からなることを特徴とすることが好ましい。
【００１２】
本発明の第二の構成は、前記ダブルラッセル地を用いたシューズ用アッパー材である。
【発明の効果】
【００１３】
本発明により、表面から裏面、裏面から表面への液体の大きな移動性を有しつつ、かつ、クッション性も有する軽量なダブルラッセル地を提供し、その特長を活かし、特にシューズ用に使用することができる。なお、本発明における液体としては、シューズ用途の場合に足の部分に発生した汗等の水分を想定しており、本発明のダブルラッセル地は液体移動性が大きいために、乾きやすく、足の蒸れを軽減することができるといった効果を有する。
【発明を実施するための形態】
【００１４】
以下に、本発明について詳細に説明する。
本発明においてダブルラッセル地とは、２列のニードルをもつダブルラッセル機で編み立てられた生地であり、表面、中間層、裏面の３層に区分されていることを特徴としている。８ゲージから２８ゲージまでのダブルラッセル機が一般的であり、本発明に使用される機械は特に限定されない。前記の２列のニードル間は通常「釜間」と呼ばれているが、この釜間についても制約は特になく、通常は１．５〜１０ｍｍが、生地厚、クッション性等から適宜選ばれる。特に、シューズ用アッパー材等に使用する場合、染色加工後の生地の厚みが１．３〜３ｍｍとなるように、釜間は１．５〜５ｍｍの間で選ばれることが好ましい。
【００１５】
本発明のダブルラッセル地において、表面、及び裏面に使用される糸の種類は特に限定されないが、シューズ用アッパー材等に使用される場合、機械的強度、耐薬品性、変色のしにくさ等からポリエステル繊維の使用が好ましい。また、表面、及び裏面に使用される糸の繊度についても特に限定されないが、５６〜７００ｄＴｅｘが一般的である。さらに、断面形状についても特に限定はなく、丸断面、異形断面いずれも用いることができる。
【００１６】
一方、本発明のダブルラッセル地の中間層に用いられる糸は、ポリエステル繊維及び／またはポリアミド繊維であることが好ましい。例えば、ポリプロピレン繊維では耐熱性が小さく好ましくないが、それらと比較して、耐熱性、機械的強度、耐薬品性に優れている点でポリエステル繊維、あるいはポリアミド繊維が好ましく、変色のしにくさから、ポリエステル繊維がより好ましい。すなわち、特に好ましいのは、表面、裏面、及び中間層に用いられるすべての糸がポリエステル繊維からなる態様である。
【００１７】
本発明のダブルラッセル地は、中間層に用いられる糸の少なくとも一部が十字断面を有するモノフィラメントであることが必要である。本発明者らが鋭意検討を重ねた結果、丸断面に比べて軽量であること、中間層に用いたときにクッション性に優れること、さらに表面と裏面との間で液体の移動等が大きいことを見出し、断面形状が十字であるモノフィラメントを用いることが重要であることに到達した。
【００１８】
前記十字断面を有するモノフィラメントは、中間層全体に対して５０ｗｔ％以上用いられることが好ましい。５０ｗｔ％未満の場合には、クッション性、軽量性、液体の移動性が不十分となるおそれがあり好ましくない。
【００１９】
また、前記十字断面を有するモノフィラメントの繊度は、１０〜６０ｄＴｅｘであることが好ましい。繊度が１０ｄＴｅｘより小さいとクッション性に劣り、６０ｄＴｅｘより大きいと重量が大きくなるため好ましくない。
【００２０】
前記十字断面を有するモノフィラメントの製造方法は特に限定されるものでなく、公知の方法を用いて丸断面のモノフィラメントと同様に生産できる。例えば、１ホールのノズルから溶融紡糸して巻き取る方法で作成しても構わないし、複数、具体的には１０のホール数を持つノズルから溶融紡糸して巻き取り、その後分繊工程で作成しても構わない。
【００２１】
本発明のダブルラッセル地は、上記機械、及び上記繊維を用いて生地を作成するが、その糸の組み合わせ、組織等に特に制約はない。例えば、シューズ用アッパー材用途では、表面にはハニカム構造が好適に使用され、裏面において、クサリ、テンビ、ハーフ、サテン、二目編等の組織、またはそれらを組み合わせた組織の無地構造が好適に使用される。また、該用途に用いる場合、厚みが１．３〜３ｍｍであることが好ましい。
【００２２】
それらで得られた生地を染色加工して仕上げることが多く、それらの手法について特に制約はない。必要に応じ、染色工程を省いたり、抗菌、撥水等の付帯加工を施したりする場合もある。
【００２３】
本発明のダブルラッセル地は、表面と裏面との間の液体移動性とクッション性を兼ね備えた軽量の生地であることから、シューズ用アッパー材として好適に用いることができる。
【実施例】
【００２４】
以下に、実施例等により本発明を具体的に説明するが、本発明は以下の例に何ら限定されるものではない。
【００２５】
［クッション性］
１０人のパネラーによる官能試験を行い、生地を手で押さえた際に「クッション性に優れている」と判断したパネラーの人数により、下記のように評価した。
○：７人以上がクッション性に優れていると判断
△：４〜６人がクッション性に優れていると判断
×：３人以下がクッション性に優れていると判断
【００２６】
［液体移動性］
水溶性赤色インクを含んだ蒸留水を片面にスポイドで１滴静かに落とし、１０秒経過後、反対側の面に移動した液体による円の直径を測定し、比較した。該直径が大きい値となるほど生地の液体移動性が高いと判断した。
【００２７】
［実施例１及び２、比較例１及び２］
釜間３ｍｍの２２ゲージダブルラッセル機にて、表面にはポリエステル繊維１６７ｄＴｅｘ／３６フィラメントを用い、ハニカムメッシュ構造で編み立て、中間層にて表１に記載したポリエステル繊維からなるモノフィラメントを用いて表面と裏面をつなぎ、裏面にはポリエステル繊維１６７ｄＴｅｘ／４８フィラメントを用い、クサリ編×ハーフ組織で編み立てをすることで、それぞれの例についてダブルラッセル生機を得た。この生機を１９０℃でプレセットした後、１３０℃の染色温度で染色し、１４０℃の仕上げセットをし、２４ウェール／２．５４ｃｍ、４８コース／２．５４ｃｍの密度に仕上げた。
【００２８】
得られた生地の目付、クッション性、液体移動性は表１の通りで、中間層に十字断面を有するモノフィラメントを用いた実施例１及び２は、丸断面のモノフィラメントのみの比較例に対してクッション性及び液体移動性の点で優れる結果となった。
【００２９】
【表１】
0006516086.tif 000002